СПЛАВ НА ОСНОВЕ АЛЮМИНИЯ
ALUMINIUM-BASED ALLOY

Изобретение относится к области металлургии, в частности к составам сплавов на основе алюминия, которые могут быть использованы изготовления деталей приборов, посуды, монет.
Известен сплав на основе алюминия, содержащий, мас.%: цинк ≤1,0; титан 0,001-0,08; серебро ≤1,0; никель ≤0,15; алюминий - остальное [1].
Задачей изобретения является повышение прочности сплава на основе алюминия.
Технический результат достигается тем, что в сплаве на основе алюминия, содержащем цинк, титан, серебро, никель, компоненты находятся при следующем соотношении, мас.%: цинк 0,6-0,8; титан 0,01-0,02; серебро 4,5-5,5; никель 0,2-0,26; алюминий - остальное.
В таблице приведены составы сплава.
Таблица
Компоненты
Содержание, мас.% в составах
1
2
3
Цинк
0,6
0,7
0,8
Титан
0,01
0,015
0,02
Серебро
4,5
5,0
5,5
Никель
0,26
0,23
0,2
Алюминий
остальное
остальное
остальное
Предел прочности при растяжении, МПа
~80
~80
~80
Повышение прочности сплава на основе алюминия достигается за счет комплексного влияния компонентов, входящих в его состав. Титан измельчает структурные составляющие сплава. Никель нейтрализует отрицательное действие примесей железа, способствует повышению твердости и прочности сплава. Серебро повышает прочность сплава.
Сплав выплавляют в электропечах. Плавку проводят под флюсом. Сплав подвергают термической обработке: медленно нагревают в печи до температуры 430°C с выдержкой 15-18 ч, затем - охлаждение в воде с температурой около 100°C или в масле с температурой 50°C.
Источники информации
1. RU 2258094 С1, C22C 21/00, 2005.